(57)【特許請求の範囲】
【請求項１】
（Ａ）一般式（１）で表されるエポキシ樹脂、（Ｂ）一般式（２）で表されるフェノール樹脂、（Ｃ）水酸化アルミニウム、及び（Ｄ）カルボキシル基を有するブタジエン・アクリロニトリル共重合体（ｄ１）及び／又はカルボキシル基を有するブタジエン・アクリロニトリル共重合体（ｄ１）とエポキシ樹脂との反応生成物（ｄ２）を含むエポキシ樹脂組成物であって、
前記（ｄ１）成分の配合量が全エポキシ樹脂組成物中に０．０１重量％以上１重量％以下であり、前記（ｄ１）成分が非リン系酸化防止剤としてフェノール系酸化防止剤を含むものであり、且つ前記（ｄ１）成分に含まれるナトリウムイオン量が１０ｐｐｍ以下、塩素イオン量が４５０ｐｐｍ以下であることを特徴とする半導体封止用エポキシ樹脂組成物。
【化１】
0005162835.tif 000014
（ただし、上記一般式（１）において、Ｒ１、Ｒ２は水素又は炭素数４以下のアルキル基で互いに同一であっても異なっていても良い。ａは０〜４の整数、ｂは０〜３の整数。ｎは平均値で０〜１０の数。）
【化２】
0005162835.tif 000015
（ただし、上記一般式（２）において、Ｒ３、Ｒ４は水素又は炭素数４以下のアルキル基で互いに同一であっても異なっていても良い。ｃは０〜４の整数、ｄは０〜３の整数。ｎは平均値で０〜１０の数。）
【請求項２】
前記カルボキシル基を有するブタジエン・アクリロニトリル共重合体（ｄ１）が一般式（３）で表される化合物である請求項第１項記載の半導体封止用エポキシ樹脂組成物。
【化３】
0005162835.tif 000016
（ただし、上記一般式（３）において、Ｂｕはブタジエン残基、ＡＣＮはアクリロニトリル残基を表す。ｘは１未満の正数。ｙは１未満の正数。ｘ＋ｙ＝１。ｚは５０〜８０の整数。）
【請求項３】
さらに（Ｅ）硬化促進剤を含むものである請求項第１項または第２項に記載の半導体封止用エポキシ樹脂組成物。
【請求項４】
さらに（Ｆ）前記（Ｃ）水酸化アルミニウムを除く無機充填材を含むものである請求項第１項ないし第３項のいずれかに記載の半導体封止用エポキシ樹脂組成物。
【請求項５】
全エポキシ樹脂組成物中に含まれる臭素原子及びアンチモン原子がともに０．１重量％未満である請求項第１項ないし第４項のいずれかに記載の半導体封止用エポキシ樹脂組成物。
【請求項６】
請求項第１項ないし第５項のいずれかに記載のエポキシ樹脂組成物を混合及び／又は溶融混練してなる半導体封止用エポキシ樹脂成形材料。
【請求項７】
請求項第１項ないし第５項のいずれかに記載のエポキシ樹脂組成物の硬化物により半導体素子を封止してなることを特徴とする半導体装置。
【発明の詳細な説明】
【技術分野】
【０００１】
本発明は、半導体封止用エポキシ樹脂組成物及び半導体装置に関し、特に、ハロゲン系難燃剤、アンチモン化合物を含まずに、難燃性、高温保管特性、耐湿信頼性、耐半田性に優れた半導体封止用エポキシ樹脂組成物、及び半導体装置に関するものである。
【背景技術】
【０００２】
従来、ダイオード、トランジスタ、集積回路等の電子部品は、主にエポキシ樹脂組成物の硬化物で封止されている。これらのエポキシ樹脂組成物中には、難燃性を付与するために、通常、ハロゲン系難燃剤、及びアンチモン化合物が配合されている。ところが、環境・衛生の点からハロゲン系難燃剤、及びアンチモン化合物を使用しないで、難燃性に優れたエポキシ樹脂組成物の開発が要求されている。
また、ハロゲン系難燃剤及びアンチモン化合物を含むエポキシ樹脂組成物の硬化物で封止された半導体装置を高温下で保管した場合、これらの難燃剤成分から熱分解したハロゲン化物が遊離し、半導体素子の接合部を腐食し、半導体装置の信頼性を損なうことが知られており、難燃剤としてハロゲン系難燃剤とアンチモン化合物を使用しなくても難燃グレードがＵＬ−９４のＶ−０を達成できるエポキシ樹脂組成物が要求されている。
このように、半導体装置を高温下（例えば、１８５℃等）に保管した後の半導体素子の接合部（ボンディングパッド部）の耐腐食性のことを高温保管特性という。ハロゲン系難燃剤、及びアンチモン化合物に代わる難燃剤として水酸化アルミニウムを添加する方法（例えば、特許文献１参照。）や燐化合物を添加する方法（例えば、特許文献２参照。）が提案されており、水酸化アルミニウムや燐化合物を添加することにより難燃性を維持し、ある程度は高温保管特性も改善できるものの、最近の半導体装置に対する高温保管特性の高い要求レベルに対しては、不満足な場合があった。
また、エポキシ樹脂組成物中には、半導体素子のＡｌ配線に対して腐食作用を有するイオン性不純物が含まれる原料が配合されている。このイオン性不純物によって半導体装置の電気特性および耐湿信頼性が低下するため、配合原料中のイオン性不純物量の低減が望まれている。
【０００３】
一方、環境負荷物質の撤廃の一環として、鉛を含まない半田への代替が進められている。鉛を含まない半田は従来の半田に比べ融点が高いため、表面実装時のリフロー温度も従来より２０℃程度高く、２６０℃程度が必要とされる。鉛を含まない半田を用いる場合の半田リフロー温度の変更により、エポキシ樹脂組成物の硬化物とパッド界面での剥離、半導体素子と半導体樹脂ペースト界面での剥離に起因する半導体装置のクラックの問題が大きな課題となっている。
以上の事情から、ハロゲン系難燃剤、及びアンチモン化合物を使用しないで難燃性、高温保管特性に優れ、かつ耐湿信頼性、耐半田性に優れたエポキシ樹脂組成物が求められている。
【０００４】
【特許文献１】特開平１０−２７９７８２号公報（第２〜６頁）
【特許文献２】特開平１１−３２３０９０号公報（第２〜１４頁）
【発明の開示】
【発明が解決しようとする課題】
【０００５】
本発明は、ハロゲン系難燃剤、及びアンチモン化合物を含まず、難燃性、高温保管特性に優れ、かつ耐湿信頼性、耐半田性にも優れた半導体封止用エポキシ樹脂組成物、及びその硬化物により半導体素子を封止してなる半導体装置を提供することにある。
【課題を解決するための手段】
【０００６】
本発明は、
［１］  （Ａ）一般式（１）で表されるエポキシ樹脂、（Ｂ）一般式（２）で表されるフェノール樹脂、（Ｃ）水酸化アルミニウム、及び（Ｄ）カルボキシル基を有するブタジエン・アクリロニトリル共重合体（ｄ１）及び／又はカルボキシル基を有するブタジエン・アクリロニトリル共重合体（ｄ１）とエポキシ樹脂との反応生成物（ｄ２）を含むエポキシ樹脂組成物であって、
前記（ｄ１）成分の配合量が全エポキシ樹脂組成物中に０．０１重量％以上１重量％以下であり、前記（ｄ１）成分が非リン系酸化防止剤としてフェノール系酸化防止剤を含むものであり、且つ前記（ｄ１）成分に含まれるナトリウムイオン量が１０ｐｐｍ以下、塩素イオン量が４５０ｐｐｍ以下であることを特徴とする半導体封止用エポキシ樹脂組成物、
【０００７】
【化４】
0005162835.tif 000002
（ただし、上記一般式（１）において、Ｒ１、Ｒ２は水素又は炭素数４以下のアルキル基で互いに同一であっても異なっていても良い。ａは０〜４の整数、ｂは０〜３の整数。ｎは平均値で０〜１０の数。）
【０００８】
【化５】
0005162835.tif 000003
（ただし、上記一般式（２）において、Ｒ３、Ｒ４は水素又は炭素数４以下のアルキル基で互いに同一であっても異なっていても良い。ｃは０〜４の整数、ｄは０〜３の整数。ｎは平均値で０〜１０の数。）
［２］  前記カルボキシル基を有するブタジエン・アクリロニトリル共重合体（ｄ１）が一般式（３）で表される化合物である第［１］項記載の半導体封止用エポキシ樹脂組成物、
【０００９】
【化６】
0005162835.tif 000004
（ただし、上記一般式（３）において、Ｂｕはブタジエン残基、ＡＣＮはアクリロニトリル残基を表す。ｘは１未満の正数。ｙは１未満の正数。ｘ＋ｙ＝１。ｚは５０〜８０の整数。）
【００１０】
［３］  さらに（Ｅ）硬化促進剤を含むものである第［１］項または第［２］項に記載の半導体封止用エポキシ樹脂組成物、
［４］  さらに（Ｆ）前記（Ｃ）水酸化アルミニウムを除く無機充填材を含むものである第［１］項ないし第［３］項のいずれかに記載の半導体封止用エポキシ樹脂組成物、
［５］  全エポキシ樹脂組成物中に含まれる臭素原子及びアンチモン原子がともに０．１重量％未満である第［１］項ないし第［４］項のいずれかに記載の半導体封止用エポキシ樹脂組成物、
［６］  第［１］項ないし第［５］項のいずれかに記載のエポキシ樹脂組成物を混合及び／又は溶融混練してなる半導体封止用エポキシ樹脂成形材料、
［７］  第［１］項ないし第［５］項のいずれかに記載のエポキシ樹脂組成物の硬化物により半導体素子を封止してなることを特徴とする半導体装置、
である。
【発明の効果】
【００１１】
本発明に従うと、ハロゲン系難燃剤、及びアンチモン化合物を含まずに難燃性、高温保管特性に優れ、かつ耐湿信頼性、耐半田性にも優れた半導体封止用エポキシ樹脂組成物、及び半導体装置を得ることができる。
【発明を実施するための最良の形態】
【００１２】
本発明は、（Ａ）一般式（１）で表されるエポキシ樹脂、（Ｂ）一般式（２）で表されるフェノール樹脂、（Ｃ）水酸化アルミニウム、及び（Ｄ）カルボキシル基を有するブタジエン・アクリロニトリル共重合体（ｄ１）及び／又はカルボキシル基を有するブタジエン・アクリロニトリル共重合体（ｄ１）とエポキシ樹脂との反応生成物（ｄ２）を含み、前記（ｄ１）成分の配合量が特定範囲内であり、前記（ｄ１）成分が非リン系酸化防止剤としてフェノール系酸化防止剤を含むものであり、且つ前記（ｄ１）成分に含まれるナトリウムイオン量、塩素イオン量が特定範囲内であることによって、ハロゲン系難燃剤、及びアンチモン化合物を含まずに難燃性、高温保管特性に優れ、かつ耐湿信頼性、耐半田性にも優れた半導体封止用エポキシ樹脂組成物が得られるものである。
以下、本発明について詳細に説明する。
【００１３】
本発明では下記一般式（１）で表されるエポキシ樹脂（Ａ）を用いる。一般式（１）中のＲ１、Ｒ２は水素又は炭素数４以下のアルキル基、ａは０〜４の整数、ｂは０〜３の整数、ｎは平均値で０〜１０の数である。ｎの値が上記範囲内であると、良好な流動性や硬化性を得ることができる。一般式（１）で表されるエポキシ樹脂（Ａ）の内では、式（４）で示されるエポキシ樹脂が好ましい。
【００１４】
【化７】
0005162835.tif 000005
（ただし、上記一般式（１）において、Ｒ１、Ｒ２は水素又は炭素数４以下のアルキル基で互いに同一であっても異なっていても良い。ａは０〜４の整数、ｂは０〜３の整数。ｎは平均値で０〜１０の数。）
【００１５】
【化８】
0005162835.tif 000006
（ただし、上記式（４）において、ｎは平均値で０〜１０の数。）
【００１６】
本発明の一般式（１）で表されるエポキシ樹脂（Ａ）は、他のエポキシ樹脂と併用することができる。併用する場合、一般式（１）で表されるエポキシ樹脂（Ａ）の配合割合は、全エポキシ樹脂中の少なくとも１０重量％以上であることが好ましく、より好ましくは３０重量％以上、更に好ましくは５０重量％以上である。一般式（１）で表されるエポキシ樹脂（Ａ）の配合割合が高いほど良好な成形性を得ることができる。併用可能なエポキシ樹脂は、１分子内にエポキシ基を２個以上有するモノマー、オリゴマー、ポリマー全般であり、その分子量、分子構造を特に限定するものではないが、例えば、ビフェニル型エポキシ樹脂、ビスフェノール型エポキシ樹脂、スチルベン型エポキシ樹脂、トリフェノールメタン型エポキシ樹脂、アルキル変性トリフェノールメタン型エポキシ樹脂、ナフトール型エポキシ樹脂、トリアジン核含有エポキシ樹脂、ジシクロペンタジエン変性フェノール型エポキシ樹脂、フェノールアラルキル型エポキシ樹脂（フェニレン骨格、ビフェニレン骨格等を有する）等が挙げられ、これらは単独で用いても２種類以上併用しても差し支えない。
【００１７】
本発明では硬化剤として下記一般式（２）で表されるフェノール樹脂（Ｂ）を用いる。一般式（２）中のＲ１、Ｒ２は水素又は炭素数４以下のアルキル基、ａは０〜４の整数、ｂは０〜３の整数、ｎは平均値で０〜１０の数である。ｎの値が上記範囲内であると、良好な流動性や硬化性を得ることができる。一般式（２）で表されるフェノール樹脂（Ｂ）の内では、下記式（５）で示されるフェノール樹脂が好ましい。
【００１８】
【化９】
0005162835.tif 000007
（ただし、上記一般式（２）において、Ｒ３、Ｒ４は水素又は炭素数４以下のアルキル基で互いに同一であっても異なっていても良い。ｃは０〜４の整数、ｄは０〜３の整数。ｎは平均値で０〜１０の数。）
【００１９】
【化１０】
0005162835.tif 000008
（ただし、上記式（５）において、ｎは平均値で０〜１０の数。）
【００２０】
本発明の一般式（２）で表されるフェノール樹脂（Ｂ）は、他のフェノール樹脂系硬化剤と併用することができる。併用する場合、一般式（２）で表されるフェノール樹脂（Ｂ）の配合割合は、全フェノール樹脂系硬化剤中の少なくとも１０重量％以上であることが好ましく、より好ましくは３０重量％以上、更に好ましくは５０重量％以上である。一般式（２）のフェノール樹脂（Ｂ）の配合割合が高いほど、良好な成形性を得ることができる。併用することができるフェノール樹脂系硬化剤は、１分子内にフェノール性水酸基を２個以上有するモノマー、オリゴマー、ポリマー全般であり、その分子量、分子構造を特に限定するものではないが、例えば、ジシクロペンタジエン変性フェノール樹脂、テルペン変性フェノール樹脂、トリフェノールメタン型樹脂、フェノールアラルキル樹脂（フェニレン骨格、ビフェニレン骨格等を有する）、ナフトールアラルキル樹脂（フェニレン骨格、ビフェニレン骨格等を有する）等が挙げられ、これらは単独で用いても２種類以上併用しても差し支えない。
エポキシ樹脂とフェノール樹脂の配合量としては、全エポキシ樹脂のエポキシ基数（ＥＰ）と全フェノール樹脂のフェノール性水酸基数（ＯＨ）の当量比（ＥＰ／ＯＨ）で０．８以上、１．３以下が好ましい。上記範囲であれば、耐湿性、硬化性などの低下を抑えることができる。
【００２１】
本発明に用いる水酸化アルミニウム（Ｃ）は、難燃剤として作用し、その難燃機構としては、燃焼時に水酸化アルミニウムが脱水分解を開始し、吸熱することによって燃焼反応を阻害するものである。また、硬化した樹脂成分の炭化を促進することが知られており、硬化物表面に酸素を遮断する難燃層を形成すると考えられる。
【００２２】
水酸化アルミニウム（Ｃ）の平均粒径としては、１μｍ以上、２０μｍ以下が好ましく、より好ましくは１μｍ以上、１５μｍ以下である。また最大粒径としては、７５μｍ以下が好ましい。上記範囲内であると、良好な流動性や難燃性を得ることができる。
水酸化アルミニウム（Ｃ）の含有量としては、全エポキシ樹脂組成物中に１重量％以上、２０重量％以下が好ましく、更に好ましくは１重量％以上、１５重量％以下である。上記範囲内であると、良好な流動性や硬化性、難燃性を得ることができる。
【００２３】
本発明においては、（Ｄ）カルボキシル基を有するブタジエン・アクリロニトリル共重合体（ｄ１）及び／又はカルボキシル基を有するブタジエン・アクリロニトリル共重合体（ｄ１）とエポキシ樹脂との反応生成物（ｄ２）を含み、かつ（ｄ１）成分の配合量が全エポキシ樹脂組成物中に０．０１重量％以上、１重量％以下の割合であることが必須である。前記カルボキシル基を有するブタジエン・アクリロニトリル共重合体（ｄ１）は、ブタジエンとアクリロニトリルの共重合体であり、（ｄ１）及び（ｄ１）とエポキシ樹脂との反応生成物（ｄ２）を樹脂組成物に配合すると、優れた耐クラック性が得られるのみならず、離形性を向上させるという特徴も得られるものである。
前記カルボキシル基を有するブタジエン・アクリロニトリル共重合体（ｄ１）としては、特に限定するものではないが、その構造の両端にカルボキシル基を有する化合物が好ましく、下記一般式（３）で表される化合物がより好ましい。このカルボキシル基が極性を有しているため、封止用エポキシ樹脂組成物の原料として含まれるエポキシ樹脂中でのブタジエン・アクリロニトリル共重合体の分散性が良好となり、金型表面の汚れや成形品表面の汚れの進行を抑えることができ、また連続成形性を向上させることができる。
【００２４】
【化１１】
0005162835.tif 000009
（ただし、上記一般式（３）において、Ｂｕはブタジエン残基、ＡＣＮはアクリロニトリル残基を表す。ｘは１未満の正数。ｙは１未満の正数。ｘ＋ｙ＝１。ｚは５０〜８０の整数。）
【００２５】
一般式（３）のＢｕはブタジエン残基、ＡＣＮはアクリロニトリル残基を表し、ｘは１未満の正数、ｙは１未満の正数、ｘ＋ｙ＝１、ｚは５０〜８０の整数である。また、本発明の樹脂組成物には、（Ｄ）成分として、カルボキシル基を有するブタジエン・アクリロニトリル共重合体（ｄ１）の全量又は一部を、エポキシ樹脂と硬化促進剤により予め溶融・反応させた反応生成物（ｄ２）を用いることもできる。ここで言う、エポキシ樹脂とは、１分子内にエポキシ基を２個以上有するモノマー、オリゴマー、ポリマー全般であり、その分子量、分子構造を特に限定するものではなく、一般式（１）で表されるエポキシ樹脂（Ａ）、又は該エポキシ樹脂（Ａ）と併用することができるエポキシ樹脂として前述したものと同じものを用いることができる。また、ここで言う硬化促進剤とは、ブタジエン・アクリロニトリル共重合体中のカルボキシル基とエポキシ樹脂中のエポキシ基との硬化反応を促進させるものであればよく、後述するエポキシ樹脂中のエポキシ基とフェノール樹脂中のフェノール性水酸基との硬化反応を促進させる硬化促進剤と同じものを用いることができる。本発明に用いる（ｄ１）成分の配合量は、全エポキシ樹脂組成物中０．０１重量％以上、１重量％以下が必須であるが、０．０５以上、０．５重量％以下が好ましく、より好ましくは０．１重量％以上、０．３重量％以下である。上記範囲内にすることで、流動性の低下による成形時における充填不良の発生や高粘度化による金線変形等の不具合の発生を抑えることができる。
【００２６】
本発明に用いられるカルボキシル基を有するブタジエン・アクリロニトリル共重合体（ｄ１）中のアクリロニトリル含量ｙは、０．０５以上、０．３０以下が好ましく、より好ましくは０．１０以上、０．２５以下である。アクリロニトリル含量ｙは、エポキシ樹脂マトリックスとの相溶性に影響し、上記範囲内であると、カルボキシル基末端ブタジエン・アクリロニトリル共重合体とエポキシ樹脂マトリックスとが相分離を起こして金型汚れや樹脂硬化物外観の悪化を引き起こすのを抑えることができる。また、流動性が低下することによって、成形時に充填不良等が生じたり、高粘度化により半導体装置内の金線変形等の不都合を引き起こす恐れが少ない。
【００２７】
本発明に用いられるカルボキシル基を有するブタジエン・アクリロニトリル共重合体（ｄ１）の数平均分子量は、２０００以上、５０００以下が好ましく、より好ましくは３０００以上、４０００以下である。上記範囲内にすることで、流動性の低下による成形時における充填不良の発生や高粘度化による金線変形等の不具合の発生を抑えることができる。
本発明に用いられるカルボキシル基を有するブタジエン・アクリロニトリル共重合体のカルボキシル基当量は１２００以上、３０００以下が好ましく、より好ましくは１７００以上、２５００以下である。上記範囲内にすることで、樹脂組成物の成形時における流動性や離型性を低下させることなく、金型や成形品の汚れがより発生し難く、連続成形性が特に良好となる効果が得られる。
【００２８】
本発明に用いられるカルボキシル基を有するブタジエン・アクリロニトリル共重合体（ｄ１）に含まれるナトリウムイオン量は１０ｐｐｍ以下、塩素イオン量は４５０ｐｐｍ以下であることを必須とする。ナトリウムイオン量及び塩素イオン量は以下の方法で求めることができる。カルボキシル基を有するブタジエン・アクリロニトリル共重合体（ｄ１）を乾式分解・灰化後酸溶解し、ＩＣＰ発光分析法にてナトリウムイオン量を測定する。また塩素イオン量は燃焼管式酸素法−ＩＣ法にて測定する。ナトリウムイオン量や塩素イオン量が上記範囲内であると、ナトリウムイオンや塩素イオンによる半田応対回路の腐食が進み易くなることによる半田応対装置の耐湿信頼性の低下を引き起こす恐れが少ない。
【００２９】
本発明に用いられるカルボキシル基を有するブタジエン・アクリロニトリル共重合体（ｄ１）は、酸化防止剤を含むものであることが好ましく、該酸化防止剤としては非リン系酸化防止剤が好ましい。非リン系酸化防止剤としては、フェノール系酸化防止剤、アミン系酸化防止剤、チオエーテル系酸化防止剤等がある。なかではフェノール系酸化防止剤が好ましく、特に限定するものではないが例えば、２，６−ジ−ｔｅｒｔ−ブチル−４−メチルフェノール、２，６−ジ−ｔｅｒｔ−ブチル−４−エチルフェノール、２，２’−エチリデンビス（４，６−ジ−ｔｅｒｔ−ブチルフェノール）、２，２’−エチリデンビス（２，４−ジ−ｔｅｒｔ−ブチルフェノール）等が挙げられる。リン系酸化防止剤では、リン酸イオンによる半田応対回路の腐食が進み易くなり半田応対装置の耐湿信頼性が低下するため好ましくない。
【００３０】
本発明で用いることができる硬化促進剤（Ｅ）としては、エポキシ樹脂のエポキシ基とフェノール樹脂系硬化剤のフェノール性水酸基との反応を促進するものであれば特に限定しないが、例えば１，８−ジアザビシクロ（５，４，０）ウンデセン−７等のジアザビシクロアルケン及びその誘導体、トリフェニルホスフィン、メチルジフェニルホスフィン等の有機ホスフィン類、テトラフェニルホスホニウム・テトラフェニルボレート、テトラフェニルホスホニウム・テトラ安息香酸ボレート、テトラフェニルホスホニウム・テトラナフトイックアシッドボレート、テトラフェニルホスホニウム・テトラナフトイルオキシボレート、テトラフェニルホスホニウム・テトラナフチルオキシボレート等のテトラ置換ホスホニウム・テトラ置換ボレート等が挙げられ、これらは１種類を単独で用いても２種類以上を併用してもよい。
【００３１】
本発明に用いることができる、前記水酸化アルミニウム（Ｃ）を除く無機充填材（Ｆ）としては、一般に半導体封止用エポキシ樹脂組成物に使用されているものを用いることができる。例えば、溶融球状シリカ、溶融破砕シリカ、結晶シリカ、タルク、アルミナ、チタンホワイト、窒化珪素等が挙げられ、最も好適に使用されるものとしては、溶融球状シリカが挙げられる。これらの無機充填材は、単独でも混合して用いても差し支えない。またこれらがカップリング剤により表面処理されていてもかまわない。無機充填材（Ｆ）は、流動性改善のため、形状ができるだけ真球状であり、かつ粒度分布がブロードであることが好ましい。本発明で用いることができる無機充填材（Ｆ）の含有量は、全エポキシ樹脂組成物中に６０重量％以上、９５重量％以下であることが好ましく、より好ましくは７０重量％以上、９０重量％以下である。上記範囲内であると、良好な流動性や耐半田性を得ることができる。
【００３２】
水酸化アルミニウム（Ｃ）と前記無機充填材（Ｆ）との合計量としては、全エポキシ樹脂組成物中に６０重量％以上、９５重量％以下であることが好ましく、より好ましくは７０重量％以上、９０重量％以下である。上記範囲内であると、良好な流動性や耐半田性を得ることができる。
【００３３】
本発明のエポキシ樹脂組成物は、（Ａ）〜（Ｆ）成分の他、必要に応じて臭素化エポキシ樹脂、酸化アンチモン等の難燃剤を含有することは差し支えないが、半導体装置の１５０〜２００℃の高温下での電気特性の安定性が要求される用途では、臭素原子、アンチモン原子の含有量が、ともに全エポキシ樹脂組成物中に０．０１重量％未満であることが好ましく、完全に含まれない方がより好ましい。また、環境保護の観点からも、臭素原子、アンチモン原子の含有量がともに０．１重量％未満で、極力含有されていないことが望ましい。
【００３４】
本発明のエポキシ樹脂組成物は、（Ａ）〜（Ｆ）成分の他、さらに必要に応じてエポキシシラン、メルカプトシラン、アミノシラン、アルキルシラン、ウレイドシラン、ビニルシラン等のシランカップリング剤や、チタネートカップリング剤、アルミニウムカップリング剤、アルミニウム／ジルコニウムカップリング剤等のカップリング剤、カーボンブラック等の着色剤、天然ワックス、合成ワックス等の離型剤、及びシリコーンオイル、ゴム等の低応力添加剤等の、種々の添加剤を適宜配合しても差し支えない。
【００３５】
また、本発明のエポキシ樹脂組成物は、（Ａ）〜（Ｆ）成分、及びその他の添加剤等を、例えば、ミキサー等を用いて充分に均一に混合した後、更に押し出し機、熱ロール又はニーダー等の混練機を用いて溶融混練し、続いて冷却、粉砕してエポキシ樹脂成形材料とすることができる。
本発明のエポキシ樹脂成形材料を用いて、半導体素子等の各種の電子部品を封止し、半導体装置を製造するには、トランスファーモールド、コンプレッションモールド、インジェクションモールド等の従来からの成形方法で硬化成形すればよい。
【実施例】
【００３６】
以下に本発明の実施例を示すが、本発明はこれらに限定されるものではない。配合割合は重量部とする。
【００３７】
実施例１
エポキシ樹脂１：オルソクレゾールノボラック型エポキシ樹脂（日本化薬（株）製、ＥＯＣＮ１０２０、軟化点５５℃、エポキシ当量１９６、一般式（１）においてＲ１：ＣＨ3、Ｒ２：ＣＨ3、ａ＝１、ｂ＝１、ｎ＝１．９）                １１．０９重量部
フェノール樹脂１：フェノールノボラック樹脂（住友ベークライト（株）製、ＰＲ−ＨＦ−３、軟化点８０℃、水酸基当量１０４、一般式（２）において、ｃ＝０、ｄ＝０、ｎ＝１．７）                                                      ５．８６重量部
水酸化アルミニウム１：水酸化アルミニウム（平均粒径５μｍ、最大粒径２０μｍ）
８．００重量部
【００３８】
ブタジエン・アクリロニトリル共重合体１：式（３）のブタジエン・アクリロニトリル共重合体（式（３）においてｘ＝０．８２、ｙ＝０．１８、ｚの平均値は６２、数平均分子量３５５０、カルボキシル基当量２２００ｇ／ｅｑ、ナトリウムイオン量５ｐｐｍ、塩素イオン量２００ｐｐｍ、非リン系酸化防止剤（２，６−ジ−ｔｅｒｔ−ブチル−４−メチルフェノール）を３．０重量％含有）                            ０．２０重量部
【化１２】
0005162835.tif 000010
【００３９】
硬化促進剤：トリフェニルホスフィン                            ０．２５重量部
溶融球状シリカ（平均粒径２６．５μｍ）                      ７３．５０重量部
γ−グリシドキシプロピルトリメトキシシラン（以下、エポキシシランという）
０．４０重量部
カルナバワックス                                              ０．４０重量部
カーボンブラック                                              ０．３０重量部
を常温でミキサーを用いて混合し、７０〜１００℃でロール混練し、冷却後粉砕してエポキシ樹脂成形材料を得た。得られたエポキシ樹脂成形材料を用いて以下の方法で評価した。結果を表１に示す。
【００４０】
評価方法
臭素原子、アンチモン原子含有量：圧縮成形機を用いて、成形温度１７５℃、成形圧力５．９ＭＰａの条件で直径４０ｍｍ、厚さ５〜７ｍｍの成形品を圧縮成形し、得られた成形品を、蛍光Ｘ線分析装置を用いて、全エポキシ樹脂組成物中の臭素原子、アンチモン原子の含有量を定量した。単位は重量％。
【００４１】
スパイラルフロー：低圧トランスファー成形機を用いて、ＥＭＭＩ−１−６６に準じたスパイラルフロー測定用金型に、金型温度１７５℃、注入圧力６．９ＭＰa、硬化時間１２０秒の条件でエポキシ樹脂成形材料を注入し、流動長を測定した。単位はｃｍ。
【００４２】
難燃性：低圧トランスファー成形機を用いて、成形温度１７５℃、圧力６．９ＭＰａ、硬化時間１２０秒の条件で試験片（１２７ｍｍ×１２．７ｍｍ×３．２ｍｍ）を成形し、アフターベークとして１７５℃、８時間処理した後、ＵＬ−９４垂直法に準じて難燃性の判定をした。
【００４３】
曲げ強度、曲げ弾性率：低圧トランスファー成形機を用いて、成形温度１７５℃、圧力６．９ＭＰａ、硬化時間１２０秒の条件で試験片（８０ｍｍ×１０ｍｍ×４ｍｍ）を成形し、アフターベークとして１７５℃、８時間処理した後、２６０℃（熱時）での曲げ強度及び曲げ弾性率をＪＩＳ  Ｋ  ６９１１に準じて測定した。単位はＮ／ｍｍ2。
【００４４】
高温保管特性：低圧トランスファー成形機を用いて、成形温度１７５℃、圧力６．９ＭＰａ、硬化時間１２０秒の条件で１６ｐＤＩＰ（チップサイズ３．０ｍｍ×３．５ｍｍ）を成形し、アフターベークとして１７５℃、８時間処理した後、高温保管試験（１８５℃、１０００時間）を行い、配線間の電気抵抗値が初期値に対し２０％増加したパッケージを不良と判定した。１５個のパッケージ中の不良個数を示す。
【００４５】
耐半田性：２０８ピンＱＦＰパッケージ（パッケージサイズは２８×２８ｍｍ、厚み３．２ｍｍ、シリコンチップのサイズは、８．０×８．０ｍｍ、リードフレームは銅製）を金型温度１７５℃、注入圧力９．３ＭＰａ、硬化時間９０秒間の条件でトランスファー成形し、１７５℃で４時間の後硬化をした。得られたパッケージ１０個を６０℃、相対湿度６０％の環境下で１２０時間加湿処理し、その後このパッケージを２６０℃の赤外リフロー炉にて２０秒処理した。顕微鏡で外部クラックを観察し、クラック発生率［（クラック発生パッケージ数）／（全パッケージ数）×１００］を％で表示した。クラック発生しないことが好ましい。またこのパッケージを、超音波探傷装置を用いて観察し、チップ（ＳｉＮコート品）とエポキシ樹脂組成物の硬化物との界面に剥離が発生した剥離発生率［（剥離発生パッケージ数）／（全パッケージ数）×１００］を％で表示した。剥離しないことが好ましい。
【００４６】
耐湿信頼性 ：低圧トランスファー成形機を用いて、金型温度１７５℃、注入圧力９．８ＭＰａ、硬化時間１２０秒の条件で１６ｐＤＩＰ（チップサイズ３．０ｍｍ×３．５ｍｍ）を成形し、ポストキュアとして１７５℃で８時間処理した後、プレッシャークッカー試験（１２５℃、圧力２．２×１０5Ｐａ、５００時間）を行い、回路の断線によるオープン不良を測定した。１５個のパッケージ中の不良個数を示す。
【００４７】
実施例２〜４、６〜８、比較例１〜６
表１、表２の配合に従い、実施例１と同様にしてエポキシ樹脂成形材料を得、実施例１と同様にして評価した。結果を表１、表２に示す。
実施例１以外で用いた成分について、以下に示す。
エポキシ樹脂２：ビフェニル型エポキシ樹脂
（ジャパンエポキシレジン（株）製、ＹＸ−４０００、エポキシ当量１９０、融点１０５℃）
フェノール樹脂２：フェノールアラルキル樹脂（三井化学（株）製、商品名ＸＬＣ−ＬＬ、水酸基当量１７４、軟化点７９℃）
水酸化アルミニウム２：水酸化アルミニウム（平均粒径１０μｍ、最大粒径４０μｍ）
【００４８】
ブタジエン・アクリロニトリル共重合体３：式（３）のブタジエン・アクリロニトリル共重合体（式（３）においてｘ＝０．８２、ｙ＝０．１８、ｚの平均値は６２、数平均分子量３５５０、カルボキシル基当量２２００ｇ／ｅｑ、ナトリウムイオン量５００ｐｐｍ、塩素イオン量１５００ｐｐｍ、酸化防止剤含まず）
【化１３】
0005162835.tif 000011
【００４９】
溶融反応物Ａ：ビスフェノールＡ型エポキシ樹脂（ジャパンエポキシレジン製、ＹＬ−６８１０、エポキシ当量１７０ｇ／ｅｑ、融点４７℃）６６．１重量部を、オイルバスを用いて１４０℃で加温溶融し、ブタジエン・アクリロニトリル共重合体１を３３．１重量部、及びトリフェニルホスフィン０．８重量部を添加して、３０分間溶融混合して溶融反応物Ａを得た。
臭素化エポキシ樹脂：臭素化ビスフェノール型エポキシ樹脂（軟化点６１℃、エポキシ当量３５９）
三酸化アンチモン
【００５０】
【表１】
0005162835.tif 000012
【００５１】
【表２】
0005162835.tif 000013
【００５２】
実施例１〜８は、（Ｄ）成分として、カルボキシル基を有するブタジエン・アクリロニトリル共重合体（ｄ１）を用いてその種類と量を変えたもの、並びにカルボキシル基を有するブタジエン・アクリロニトリル共重合体（ｄ１）とエポキシ樹脂との反応生成物（ｄ２）を用いたものを含み、また、水酸化アルミニウム（Ｃ）の量と種類を変えたもの等を含むものであるが、いずれも、難燃性、高温保管特性、耐湿信頼性、耐半田性の全てに亘って良好な結果が得られた。
一方、（Ａ）一般式（１）で表されるエポキシ樹脂、（Ｂ）一般式（２）で表されるフェノール樹脂、（Ｃ）水酸化アルミニウム、及び（Ｄ）成分を用いていない比較例１では、難燃性と耐半田性が劣る結果となった。また、（Ｄ）成分を用いていない比較例２では、耐半田性が劣る結果となった。また、（Ｄ）成分を用いてはいるものの、（ｄ１）成分に含まれるナトリウムイオン量と塩素イオン量が過剰である比較例３では、難燃性や耐半田性は良好なものの、耐湿信頼性が劣る結果となった。また、（ｄ１）成分の配合割合が過剰である比較例４では、耐半田性が劣る結果となった。また、難燃剤として、（Ｃ）水酸化アルミニウムの代わり臭素化エポキシ樹脂と三酸化アンチモンとを用いた比較例５、比較例６では、高温保管特性が劣る結果となった。
以上の通り、本発明に従うと、ハロゲン系難燃剤、及びアンチモン化合物を含まずに難燃性、高温保管特性に優れ、かつ耐湿信頼性、耐半田性にも優れるエポキシ樹脂組成物が得られることが分かった。